"ホウ素ナノ粒子を調製する方法であって、a-1反応器中、好ましくは、真空下、650°C程度に加熱しつつ、ホウ素とリチウムの混合物の反応によって、金属間ホウ素/リチウム化合物LiBを合成する工程;およびa-2ホウ素ナノ粒子を製造するために、周囲温度で、アルゴンのような中性ガス雰囲気下、水を含有する浴に浸すことによって、金属間ホウ素/リチウム化合物を移し、加水分解する工程;およびa-3加水分解反応に由来する他の化合物とともに、特に、濾過および/または遠心分離によってホウ素ナノ粒子を分離する工程を少なくとも含むことを特徴とする、前記方法。工程a-1において、前記反応器に導入されるホウ素/リチウム混合物中のホウ素の比率が39から50であることを特徴とする、請求項1に記載の方法。工程a-2において、中性ガス好ましくは、アルゴンを加水分解浴中でバブリングすることを特徴とする、請求項1または2に記載の方法。工程a-1において加水分解浴に超音波をかけることを特徴とする、請求項1から3のいずれか一項に記載の方法。工程a-2において、前記浴が、水と、好ましくは、アニオン系分散剤とを、ナノ粒子の成長を制限するのに適切な濃度で含有することを特徴とする、請求項1から4のいずれか一項に記載の方法。加水分解反応に由来する他の化合物とともにナノ粒子を分離することが、タンジェンシャル濾過によって、好ましくは、1から4回の連続した濃縮工程によって行われることを特徴とする、請求項1から5のいずれか一項に記載の方法。工程a-3が終了したら、前記ホウ素ナノ粒子は、粒径が100nmから800nmであり、前記ナノ粒子は多孔性粒子であり、空隙率が50程度、または30よりも大きいことを特徴とする、請求項1から6のいずれか一項に記載の方法。NPBを分離する工程a-3の後、NPBの寸法を小さくする機械的な粉砕工程が続き、-真空下でエバポレーションによってNPBを乾燥する工程-酸素を含まない溶媒にNPBを懸濁させる工程-酸素を含まない溶媒中のNPBを粉砕する工程-真空下でエバポレーションすることによるNPB乾燥工程を少なくとも含むことを特徴とする、請求項1から7のいずれか一項に記載の方法。ホウ素含有固体層で覆われた中性子検出器の壁または表面22a、22b、23、4、40を調製するために、壁または表面によって構築される支持体の上に中性子検出器のためのホウ素固体層を堆積させるための、請求項1から8に記載のように調製されたホウ素ナノ粒子の使用であって、b揮発性溶媒、好ましくは、エタノールまたはアセトン中、さらに好ましくは、ナノ粒子への接着機能を確保する界面活性剤を加えた状態でホウ素ナノ粒子を懸濁することによって、ホウ素を含有する懸濁物を製造する工程;cホウ素含有懸濁物の液体膜を前記支持体22a、22b、23、4、40の上に堆積または突出させる工程;d前記ホウ素含有懸濁物を特に加熱によって乾燥する工程を含むことを特徴とする、前記使用。ミサイル燃料の補助剤としての請求項1から8に記載のように調製したホウ素ナノ粒子の使用であって、所定比率のホウ素ナノ粒子と燃焼粉末とを混合する工程を含むことを特徴とする、前記使用。第1の目的は、ホウ素ナノ粒子を調製する方法を提供することである。ホウ素粉末から厚みが一定のホウ素の固体層を製造するために、この粉末の粒径分布は、ホウ素の固体層の厚みよりも小さくなければならない。面密度0.2mg/cm2のホウ素の固体層は、厚みがほぼ1μmのホウ素の固体層に相当する。従って、これらのナノ粒子が0.8μm以下、好ましくは、0.3μm未満のナノメートル寸法を有する場合、このようなナノ粒子を用いてホウ素の固体層を製造することが特に有益である。また、本発明は、ホウ素ナノ粒子を調製する方法にも関し、特に、現時点で市販されているホウ素粉末が、粒径分布がほぼ30μmであり、ホウ素が、特に硬質であり硬度の範囲がダイヤモンドより少し小さい。、従って砕けにくい場合には、粒径分布が0.8μm未満、好ましくは、0.3μm未満のホウ素ナノ粒子を生産することが有益である。この方法の具体的な実施形態では、ホウ素ナノ粒子を調製する工程aは、以下の工程を含む。a-1反応器中、好ましくは、真空下、650°C程度またはそれ以上に加熱しつつ、特に6時間、ホウ素とリチウムの混合物の反応によって、金属間ホウ素/リチウム化合物LiBを合成する工程。a-2好ましくは、周囲温度で、アルゴンのような中性ガス雰囲気下、水を含有する浴に浸すことによって、金属間ホウ素/リチウム化合物を移し、加水分解して、ホウ素ナノ粒子を生産する工程。a-3加水分解反応に由来する他の化合物とともに、特に、濾過および/または遠心分離によって、ホウ素ナノ粒子を分離する工程。ナノ粒子の分離は、好ましくは、タンジェンシャル濾過によって行われる。従って、加水分解後に得られた溶液を、例えば、長さが25mm、内径が8mm、実効膜表面が40cm2の膜または管状の無機質膜によって濾過する。1つ以上の膜は、例えば、厚みが15μmの酸化ジルコニウムの濾過層を備えるアルミナであってもよい。それぞれの濾過の後に得られた溶液を、蒸留水で希釈した後、再び濾過してもよい。このように、例えば、2から4回の濾過の繰り返しを行ってもよい。濾過は、NPB合成の副生成物であるリチンまたは水酸化リチウムLiOHを濃縮することなく、NPBをほぼ20倍まで濃縮するのに役立つ。NPBを含有する濃縮物を蒸留水で希釈すると、リチンの濃度が20分の1まで下がる。蒸留水での濾過/希釈を2回繰り返すと、リチンの濃度が400分の1まで下がり、3回の繰り返しで8,000分の1まで下がり、4回の繰り返しで160,000分の1まで下がる。好ましくは、本方法の別の特徴によれば、-工程a-1において、この反応器に導入されるホウ素/リチウム混合物中のホウ素の比率は、39から50であり、-工程a-2において、中性ガス好ましくは、アルゴンのバブリングは、加水分解浴中で行われる。さらに具体的には、工程a-1において、合成した金属間ホウ素/リチウム化合物は、おおよそ化学式Li1.06Bを有し、スポンジの形態であり、このスポンジの孔を過剰なリチウムが埋めており、反応器を開けている間に、アロイが酸化するのを防いでいる。さらに具体的には、工程a-2において、反応器を冷却した後、反応器を開け、アロイを冷水浴に注ぐと、ホウ素のナノ粒子を製造するためのホウ素/リチウムアロイの加水分解が生じる。このような水との自然発生的な発熱加水分解反応は、以下のとおりである。LixBxH2O→BxLiOHx/2H2痕跡量の異なるボラン工程a-3において、ホウ素ナノ粒子の分離は、ホウ素ナノ粒子の合成反応から生じる付随する望ましくない化学種例えば、LiOH、分散剤、ボランをなくすために行われる。好ましい実施形態では、工程a-2において、特に、質量濃度50から1,000ppmで、ホウ素ナノ粒子の成長を制限するために、有益には、水と分散剤とを含有する浴を使用し、大きな平均寸法が250から800ナノメートルのホウ素ナノ粒子が得られる。さらに特定的には、COATEXによって参照記号GXCEで販売されているアニオン系分散剤、または、ここでもポリプロピレン-ポリオキシエチレン型の非イオン系界面活性剤とカップリングした分散剤を用いる。分散剤は、粒子の粒径をわずかに小さくする2分の1が、分散剤が全く存在しないと、十分な量でさらに許容範囲の粒径の粒子を生成する。好ましい実施形態では、工程a-2において、ナノ粒子の粒径を小さくするために、加水分解浴に超音波をかける。超音波力の密度が100W/Lを超えるか、好ましくは、350W/L程度であれば、ナノ粒子の粒径が200nmから300nmに低下する。次いで、超音波力によって生じる熱を除去するために、冷却システムを加えなければならない。この冷却システムは、例えば、水浴または中性ガスのバブリングを可能にするシステムである。好ましい実施形態では、工程a-2において、不活性ガス好ましくは、アルゴンの激しいバブリングは、加水分解浴中で行われる。このバブリングの利点は複数あり、ボランの製造が限定されること、熱の放出、浴の均一化である。さらに具体的には、工程a-3が終了したら、注入する超音波力に従って、ホウ素ナノ粒子は、粒径が100nmから800nmであり、このナノ粒子は多孔性粒子であり、空隙率が50程度、または30よりも大きい。工程a-3の後に、NPBの寸法を小さくするために、機械的に粉砕する工程を行ってもよく、この工程は、少なくとも以下の工程を含む。-真空下でエバポレーションによってNPBを乾燥する工程;-酸素を含まない溶媒にNPBを懸濁する工程;-酸素を含まない溶媒中、例えば、遊星型粉砕機でNPBを粉砕する工程;-真空下でエバポレーションによってNPBを乾燥する工程。酸素を含まない溶媒は、例えば、シクロヘキサンであってもよい。ナノ粒子は多孔性であるため、等価な固体ホウ素の粒径を、空隙率と比例して小さくしなければならない。従って、0.8μmの空隙率50のナノ粒子は、等価な固体ホウ素の実効粒径分布が0.4μm未満である。最後に、この方法は、支持体の上に堆積したホウ素ナノ粒子の量を重量差を計量することによって最終的に制御する工程を含んでいてもよい。別の目的は、ミサイル燃料の補助剤としての、燃料粉末と所定の比率で混合したホウ素ナノ粒子の使用を提案することである。本発明の別の目的は、中性子を検出する装置のために、これらのナノ粒子からホウ素の固体層を支持体に堆積する方法を提供することであり、厚みを制御したホウ素の固体層を生産し、装置の所定の収率という目標を達成する。また、本発明は、支持体、好ましくは、中性子を検出する装置において、ホウ素含有固体層に覆われた側壁または表面を調製するための側壁または表面を備える支持体にホウ素の固体層を堆積する方法にも関し、この方法は、以下の工程を含む。a粒径分布が0.8μm未満、好ましくは、0.3μm未満のホウ素ナノ粒子を調製する工程;b揮発性溶媒、好ましくは、エタノールまたはアセトン中、さらに好ましくは、界面活性剤を加えた状態でホウ素ナノ粒子を懸濁することによってホウ素を含有する懸濁物を製造する工程;cこの支持体の上に、上述のホウ素を含有する懸濁物の液体膜を堆積させるか、または突出させる工程;およびdホウ素を含有する懸濁物を、特に加熱によって乾燥する工程。従って、本発明に従ってホウ素の層を堆積させる方法は、本発明の検出装置の調製に有用であり、さらに特定的には、本発明の検出装置の主壁または中間壁の調製に有用である。この方法の目的は、収率と中性子の損失が所定の最適度になるように検出器を調節する目的で、厚みまたは面密度が小さく、制御されているホウ素の固体層を作成することである。工程bにおいて、揮発性溶媒の好ましい特徴は、単純なエバポレーションであり、アセトンは、この観点でエタノールよりもよく、最も揮発性でないが、より無害である。工程bにおいて、特に、ホウ素の質量の5未満の比率で界面活性剤を加えることによって、支持体表面にナノ粒子が確実に均質に堆積し、ナノ粒子の接着性が高まる。工程cおよびdにおいて、支持体をあらかじめ加熱しておき、次いで、この熱い支持体に、ホウ素を含有する懸濁物が横に流れだす時間もなくすぐに乾燥するような様式でホウ素を含有する懸濁物を突出させることが好ましい。本発明に従ってホウ素ナノ粒子を製造し、析出する新規方法によって、ホウ素ナノ粒子以下NPBの生産収率が少なくとも80、またはさらに少なくとも90になる。本発明者らは、残念ながら低収率<30であった数多くの試験を行った後に、特に、以下の特徴に起因して、90程度以上の収率を得ることができた。-不活性雰囲気下、工程a-1の合成反応器から工程a-2の加水分解反応器に移し、加水分解反応器の上部でこの不活性雰囲気を保存し、不活性雰囲気が、金属間化合物LiBが空気からの酸素と接触して付随する酸化を防ぐ。-工程a-1のLi-B反応中のリチウムの質量比を50未満に制限する。過剰なリチウムリチウム含有量39質量に化学量論的に相当するLiBに対してを、LiB金属間化合物のナノワイヤが絡み合った隙間に入れ、LiBが酸化するのを防ぐ。本発明者らは、過剰量のLiがNPBの生産収率にとって望ましくなく、Li加水分解中の水素の放出が、NPBの生産の不利益に対し、ボランが生成しやすいことを発見した。-加水分解中、アルゴンのような中性ガスによるバブリングによって水素を取り込み、ボランの生成を防ぐ。支持体の上にホウ素の固体層を堆積する、例えば以下のような他の既知の方法が実現可能である。-本記載で以下に記載するカソードの微粉化による堆積-蒸気相での堆積;ホウ素10の気化、次いで、支持体上で凝縮-ボランホウ素と水素の気体化合物、爆発性の解離による堆積。本発明によるナノ粒子を堆積する新規方法の利点は、原材料の価格が50セント/g程度であるという経済性である60より多い量に対し、損失が20以下。実施例に記載されている効率が40の一連の測定の場合、ホウ素10の損失が80である場合、原材料であるホウ素10の費用は、ナノ粒子の23,000セントに対し、90,000セントとなる。本発明の別の目的は、ガス比例計数管または電離箱式計数管における中性子検出装置における上の方法の使用であり、以下を含む。-カソードを形成し、気体で満たされ、側壁によって互いに接続する2枚の主壁を備える中空体を備え、この2枚の主壁が、それぞれ実質的に平行な2つの内側表面を有し、それぞれが、以下でホウ素含有固体層と呼ばれるホウ素またはホウ素化合物を含有する固体層によって覆われており、囲壁の内側に延びるアノードを形成する機器を備える、囲壁;-この装置は、カソードを形成し、側壁に固定され、中空体の内側表面に対して実質的に平行な囲壁の内側に延びる少なくとも1つの中間壁も備えており、この中間壁またはそれぞれの中間壁が、中空体の2枚の主壁のそれぞれの内側表面に対向する2つの対向表面を有し、それぞれが、ホウ素またはホウ素化合物を含有する固体層によって覆われており、また、アノードを形成する機器が、中間壁と、中空体の第1の主壁の内側表面の一つとの間の空間に延びる少なくとも一部分と、中間壁と、中空体の第2の主壁の他の内側表面との間の別の空間に延びる少なくとも他の部分とを有することを特徴とする。1つ以上の中間壁を備え、それぞれこの囲壁の内側にホウ素を含有する2つの固体層を受け入れているこの種の装置を用いると、ホウ素含有固体層の数を有効にかけ合わせることと、最小限の厚みを有するか、または低い表面密度を有するホウ素含有固体層を有することによって、装置の収率が高まる。なお、比較的薄いホウ素含有固体層を損失が最小限になるように製造すべきである。別の特徴によれば、ホウ素含有固体層ホウ素またはホウ素化合物を含有する。は、ほぼ0.03からほぼ0.5mg/cm2の面密度を示す。中性子が、捕捉されるが検出されない入射する中性子の比率に対応して損失する場合、このホウ素含有固体層が厚いほど、中性子の損失がかなり多くなり、損失は理論収率から概算され、存在するホウ素10の量が一因となる。従って、本発明によれば、損失を最小限にするため、薄いホウ素固体層を生産し、また、この薄さを、好ましい収率を保証するための中間壁の数の増加によって、ホウ素含有層の数を増加させることによって補うことが有益である。好ましくは、ホウ素含有固体層は、元素状ホウ素に基づいて作られる。この装置は、元素状ホウ素を用いるときに、炭化ホウ素B4C、窒化ホウ素BNまたは酸化ホウ素B2O3のような化学化合物よりも良好な収率が得られる。有利には、このホウ素含有固体層は、本質的にホウ素を70から100の比率で含む。さらに有利には、このホウ素含有固体層は、本質的に、ホウ素10を含み、好ましくは、ホウ素10の含有量は、装置の収率を高めるために、ほぼ70から100である。例えば、ホウ素10を豊富に含むとして知られており、ホウ素10の含有量が99より多いホウ素が市販されている。さらに具体的には、ホウ素含有固体層は、面密度がほぼ0.03からほぼ0.5mg/cm2であり、この主壁および側壁、および/またはこの中間壁またはそれぞれの中間壁は、原子番号が20より小さい材料特に、プラスチック材料または金属材料から作られ、この材料は導電性材料であり、好ましくは、アルミニウムであるか、またはホウ素含有固体層は、金属、好ましくはアルミニウムの層で覆われており、さらに好ましくは、面密度が0.01mg/cm2未満である。また、収率をわずかに上げるために、側壁をホウ素で覆うこともできる。原子番号が好ましくは20未満の材料の利点は、重核から10個程度の中性子を引き離すために、ガンマ線に対する感受性が低く、宇宙線に対する感受性が低いという2点である。また、この金属層は、導電性を高め、これによって、高い計測速度で検出器の性能を高める。従って、アノードを形成する機器は、互いに接続し、囲壁全体に広がるアノード部分を備える1つの片から作られる1個のアノードを備えている。しかし、電子機器の制限、または、高い計測速度をもつ用途の制限、または中性子の局在化を必要とする用途の制限は、カソードを幾つかのアノードで分割すること、または複数の別個のアノードで分割することを課し、これらの分割したアノードは、より糸または金属棒の形態にすることができる。本発明の別の元々の特徴および有利な特徴によれば、ホウ素含有固体層は、粒径分布が800nmより小さいホウ素ナノ粒子に基づいて作られる。さらに具体的には、上述の粒子は、多孔性粒子であり、空隙率がほぼ50であるか、または30より大きい。本発明の他の特徴および利点は、添付の図面を参照しつつ、幾つかの例示的で非限定的な実施形態の以下の詳細な記載から明らかになるだろう。ホウ素NPBのナノ粒子を提供する新規方法およびアルミニウム板への堆積を、本明細書で以下に記載する。天然の同位体を有するか、またはホウ素10を豊富に含む元素状ホウ素は、粒径分布がほぼ30μmの粉末の形態で市販されている。1.ホウ素のナノ粒子を調製する通常の方法ボランB2H6、B4H10は、常圧で気体状であり、B5H9、B5H11およびB6H10は、揮発性液体であり、B10H14は固体である。なお、すべてのボランは可燃性であり、ジボランを含む最も軽いボランは極めて毒性が高く、空気と自然に反応し、多くは爆発性である緑色の炎。ホウ素のナノ粒子を製造する通常の方法は、ジボランB2H6の高温分解を利用するか、または、900°Cに加熱した石英管中、アルゴン下で移動したデカボランB10H14蒸気を利用する。また、ホウ素ナノワイヤは、純粋なホウ素99.9の微粉化RFマグネトロンスパッタリングによって得られてきた。2.リチウム-ホウ素アロイからNPBを調製する新規方法2.1アロイLiBを調製する手順:Cogemaから販売されている非常に純度が高いリチウム99.94と、AlfaAesarから販売されている純度98、粒径分布44μmのホウ素とから、リチウムが70重量のアロイのインゴットを調製する。この反応は、アルゴン下、密閉したステンレス鋼管の中で行われる。後者を回転撹拌しつつ、水平オーブンで加熱する。周囲温度から650°Cまでの昇温は、4時間かけて行う。2種類の発熱反応が起こり、1つめはLiB5化合物の生成に対応する377°Cでの発熱反応、他方は、LiB約Li1.06B化合物の生成、スポンジ型の難溶性の繊維マトリックス1,000°C以下では溶融しない。を有し、過剰量のリチウムを捕捉する多孔性層を有するインゴットの形態でのすばやい結晶化に対応する550°Cでの発熱反応である。純粋なLiB化合物Liが39重量が自然発火性であり、空気中で取り扱うことができない場合、保護性リチウムを非常に穏やかに酸化するという欠点を超える欠点がなく、リチウムを豊富に含むインゴット70を利用することができる。これらの実験が終了したら、本発明者らは、リチウムが50重量であるインゴットを調製し、これらも空気中で比較的不活性である。アルゴン雰囲気下で作業すると、リチウムの酸化が避けられ、LiBを管から以下の工程2.2の水溶液に移す間に起こり得る爆発が避けられる。2.2ホウ素のナノ粒子を得る手順加水分解は、アニオン系分散剤COATEX登録商標GXCEまたはポリプロピレン-ポリオキシエチレン型の界面活性剤を含有する蒸留水中で、非常に少ない量50から1,000ppmで行われる。アロイLiBは、アモルファス形態の元素状ホウ素暗褐色から水酸化リチウムLiOHを生成し、所定量のボランから水素を放出することによって付随する反応が避けられない。高pHのリチウム化水溶液と接触すると、このボランの大部分がホウ酸リチウムに変換され、残りを大気中で希釈し、非常に望ましくない臭気によって判断することができる。LiBの加水分解は、分散剤を含有する溶液中、激しく永久的にバブリングしつつ、アルゴン下で行わなければならない。最初の26の実験は、70重量のリチウムと30のホウ素のアロイを用いて行われ、収率は限定的であった。最初のホウ素のほんの20から28がナノ粒子に変換され、一方、Liが50のアロイは、収率が少なくとも80である。水中でのLiBの加水分解反応中に放出する水素分子を窒素または気体状アルゴン激しいバブリングによって排気すると、LiBからNPBへの変換効率が80より大きく、または90でさえあった。好ましい態様では、ナノ粒子の粒径を小さくするために、加水分解は、加水分解浴の中で超音波を注入して行われる。超音波の強さの密度が350W/L程度であれば、ナノ粒子の粒径が200nmから300nmに低下する。次いで、超音波力によって生じる熱を除去するために、冷却システムを加えなければならない。この冷却システムは、水浴または中性ガスのバブリングを可能にするシステムであってもよい。好ましい実施形態では、加水分解工程中に、不活性ガス好ましくは、アルゴンの激しいバブリングは、加水分解浴中で行われる。このバブリングの利点は複数あり、ボランの製造が限定されること、熱の放出、浴の均一化である。2.3塩基性水溶液からのNPBの分離手順加水分解反応は、アルゴン中、激しくバブリングしつつ、ほぼ30から40分間続く。反応が終わったら、タンジェンシャル濾過によってNPBの分離を行う。従って、加水分解後に得られた溶液を、例えば、長さが25mm、内径が8mm、実効膜表面が40cm2の膜または管状の無機質膜によって濾過する。1つ以上の膜は、例えば、厚みが15μmの酸化ジルコニウムの濾過層を備えるアルミナであってもよい。それぞれの濾過の後に得られた溶液を、蒸留水で希釈した後、再び濾過してもよい。このような濾過は、例えば、2から4回行うことができる。濾過によって、NPB合成の副生成物であるリチンまたは水酸化リチウムLiOHを濃縮することなく、NPBをほぼ20倍まで濃縮することができる。NPBを含有する濃縮物を蒸留水で希釈すると、リチンの濃度を20分の1まで下げることができる。蒸留水での濾過/希釈を2回繰り返すと、リチンの濃度を400分の1まで下げ、3回の繰り返しで8,000分の1まで下げ、4回の繰り返しで160,000分の1まで下げることができる。2.4反応効率の定量的評価は、懸濁物のNPBを乾燥することによって行われる。NPBを300°Cに設定した加熱室で乾燥させた。熱重量分析は、NPBの空隙に水が保持され、水をある程度全部蒸発させるには300°Cまで加熱することが必要であるという事実を示している。水全部を放出した後、NPBを周囲温度で計量し、平衡状態になった後に、NPBと周囲の水蒸気とを戻す。得られたNPB粒子を図7に示す。タンジェンシャル濾過の後、得られたNPBに対し、機械的な粉砕工程を行い、寸法を小さくする。この粉砕工程は、真空下でエバポレーションすることによる少なくとも1つのNPB乾燥工程、次いで、酸素を含まない溶媒にNPBを懸濁させる工程、酸素を含まない溶媒中のNPBを例えば遊星型粉砕機で粉砕する工程、最後に、真空下でエバポレーションすることによるNPB乾燥工程を含む。粉砕工程によって、非限定的な様式で、NPBの粒径を2から3分の1まで下げることができる。2.5NPBの化学分析5種類の異なるサンプルで実施した化学分析は、NPBの質量中のホウ素の量が少なくとも92であることを示す。2.63枚のアルミニウム板の2つの表面にNPBを堆積し、実施例2に記載する検出装置1の2つの主壁22aおよび22bそれぞれの表面に堆積することは、実施例2に記載する検出装置の中間壁4を構築することを目的としている。アルミニウム表面にNPB粒子を堆積させる前に、アルミニウム板をアセトンで処理することによって脱脂し、その後、純粋なエタノール中で保存した。堆積させる前に、この板を80°Cで乾燥させた。比較的高い温度のままで、この板にピペットを用い、NPBを手動で広げた。なお、NPBを堆積する前に、30分間超音波処理する超音波をかける。。完全に堆積し、最終的なアルミニウム表面からエタノールを蒸発させたら、NPBの量を、面密度0.3mg/cm2から0.5mg/cm2で計量することによって推定した。3.カソードの微粉化による堆積方法ホウ素固体層を支持体の上に堆積させる第2の方法上のカソードの微粉化は、図8を参照し、以下の工程を含む。-ターゲット7、特に、ホウ素10のブロックを、アルゴンのような中性ガスが入った反応器8に入れる。-コールドプラズマを生成することが可能な希薄雰囲気下、ターゲット7と反応器8の壁との電位差を適用する。電場の影響がある状態で、正のプラズマ種アルゴンイオンがカソードホウ素10のターゲット7に引き寄せられ、カソードと衝突する。この衝撃によって、目標原子が中性粒子の形態で微粉化し、支持体9の上で凝縮し、支持体9の上にホウ素10の固体層が生成する。使用例:中性子を検出する装置図1から5および7を参照すると、ガス比例計数管型の中性子1を検出する装置は、以下のものを備えている。-カソードを形成し、気体例えば、ガス状アルゴンAr/二酸化炭素CO2の比率90/10の混合物で満たされ閉鎖された空洞20の輪郭を内部に規定する囲壁2-囲壁2の内側言い換えると、本明細書で以下に記載するような空洞20の内側に部分的に延びるアノード3を形成する、機器。アノードは、直径が小さな100μm以下の金属線典型的には、タングステンである。囲壁2は、原子番号が20以下の材料、好ましくは、例えば、アルミニウムのような金属材料から作られ、以下のものを備えている。-2つの面と、平行な主壁22a、22bとを有する6面を有し、xOy面に沿って延びており、これらの主壁22a、22bが、それぞれ平面であり、平行な内側表面23を有し、それぞれ、実施例1に記載する方法に従って作られるホウ素24の固体層によって覆われている、平行管体の囲壁2によって形成される中空体21-主壁22aおよび22bの方向Oyと反対側の縁25に接続し、xOz面に沿って延びる2つの第1の側壁25aおよび25bと、2つの第2の側壁26aおよび26bが、Ox方向に主壁22a、22bの反対側の縁に接続し、この側壁26aおよび26bがyOz面に延びている。図4、図4Aおよび図4Bにおいて、中性子1を検出する装置は、カソードを形成し、囲壁2に固定され、囲壁2の内側に延びている1つ以上の中間壁4、4aから4bを備えており、これ以外には、空洞20の内側に、主壁22aおよび22b、および中空体21の内側表面23に平行になるように表されている。この中間壁またはそれぞれの中間壁4は、2つの面を有し、対向する表面40は、中空体21の主壁22aおよび22bのそれぞれの内側表面23に対向しており、それぞれの平面の表面40は、ホウ素の固体層44で覆われている。ここに示されていない変形例において、アノード3を形成する機器は、電子機器の制限、および/または高い計測速度をもつ用途の制限、および/または中性子の局在化を必要とする用途の制限に応答するために、幾つかの別個のアノードに分割されている。ホウ素の固体層24、44に関し、これらは、実施例1に記載する以下の特徴に応答する。-面密度がほぼ0.03からほぼ0.5mg/cm2;-ホウ素10を豊富に含む層24、44、好ましくは、ホウ素10含有量がほぼ90から100の層;-場合により、金属、好ましくはアルミニウムの面密度が0.01mg/cm2未満の被覆層24、44;-層24、44は、元素状ホウ素10に基づいて作られ、特に、粒径分布が0.8μm未満、好ましくは、0.3μm未満のホウ素ナノ粒子に基づいて作られる。図6は、mg/cm2で表されるホウ素固体層の面密度DSの関数として、ホウ素固体層の対における収率曲線CRおよび損失曲線CPの変動を示す。0.5mg/cm2の堆積物では、収率は最大になるが、面密度DSに伴って損失が増えることは明らかである。従って、堆積物が厚くなるほど、中性子の損失が大きくなるため、この密度0.5mg/cm2は最適ではなく、中性子の損失は、入射する中性子を捕捉するが検出されない比率に対応し、これらの損失は、存在するホウ素10の量に起因する理論収率から推定される。結果として、層24、44の面密度は、0.5mg/cm2未満である。図4に示されるが、3対ではなく4対の層を有する装置1は、典型的には容積が200リットル程度の放射性廃棄物のドラム中にプルトニウム定量システムを設置するように十分に適合する。4対の層8つの層24、44を有し、層24、44の面密度が0.2mg/cm2に等しい図4の装置1の収率は、20であり、損失は10であり、言い換えると、100個の入射した中性子のうち、20個の中性子が検出され、10個の中性子が捕捉されたものの検出されず、70個の中性子が装置1を通過する。ナノ粒子を使用する別の例を、この方法に従って得た。工程aのように調製するナノ粒子を、ミサイル燃料の補助剤として使用することもできる。ホウ素は、好ましくは、ミサイルの推進を目的として燃料の補助剤として使用される天然ホウ素である。ホウ素の具体的な特徴は、実際に容積あたりの燃焼熱があらゆる他の元素および化合物よりも大きいことであり、従来のミサイル燃料において、34MJ/Lから39MJ/Lに対し、130MJ/Lである。しかし、燃焼を効率よく行うように、極度に分割した形態であるべきである。ナノ粒子の粒径は、好ましくは、100nm以下でなければならない。上に記載した例示的な実施形態は、非限定的な特徴を有し、本発明の範囲から逸脱することなく、他の改良点および詳細を作成してもよく、本発明の装置に加えてもよい。例えば、他の形態の中間壁および/または囲壁および/またはアノードを形成する機器を製造することができる。本発明は、専門家ならば、請求されているような本発明の用途の分野から逸脱することなく、多くの他の具体的な形態での実施形態が可能であることが明らかでなければならない。結果として、本発明の実施形態は、実例と考えられなければならないが、添付の特許請求の範囲によって定義される分野の中で改変されてもよく、本発明は、上に記載した詳細に限定されてはならない。"